(57)【特許請求の範囲】
【請求項１】
波長が８００ｎｍ以上１５００ｎｍ以下のレーザー光透過性を有する第１部材と、レーザー非光透過性を有する第２部材とをレーザー光を用いて接合する接合方法において、
上記第１部材に、該第１部材の表側に意匠が現れるようにレーザー光非透過性の意匠層を設け、
波長が４００ｎｍ以上８００ｎｍ未満の光透過率が３０％以下であり、波長が８００ｎｍ以上１５００ｎｍ以下の光透過率が６０％以上であるレーザー接合用中間部材と上記第２部材とを重ねてからレーザー光を照射して上記第２部材の発熱により上記レーザー接合用中間部材を加熱して上記第２部材に接合する第１レーザー光照射を行った後、上記第１部材を上記レーザー接合用中間部材に重ねてから上記意匠層へ向けて該意匠層の溶融及び分解温度を超えない所定温度となるまで該意匠層を加熱するためのレーザー光を照射する第２レーザー光照射を行うことにより、該意匠層の熱によって上記レーザー接合用中間部材を加熱して上記第１及び第２部材を接合することを特徴とする接合方法。
【発明の詳細な説明】
【技術分野】
【０００１】
本発明は、レーザー光を用いて各種部材を接合する接合方法に関するものである。
【背景技術】
【０００２】
従来から、各種部材を接合する場合にレーザー光が用いられている。レーザー光を用いて部材を接合する場合には、一方の部材をレーザー光透過部材とし、他方の部材をレーザー光非透過性部材とするのが一般的であるが、例えば特許文献１に開示されているように、レーザー光非透過性を有する意匠層に隣接してレーザー接合用中間部材を設け、意匠層へ向けて、該意匠層の溶融又は分解温度を越えない所定温度となるまで該意匠層を加熱するためのレーザー光を照射し、レーザー光の照射によって発熱した意匠層の熱によってレーザー接合用中間部材を加熱し、第１部材と第２部材をレーザー接合用中間部材を介して接合する方法がある。
【０００３】
また、例えば特許文献２には、レーザー接合用中間部材と第２部材とを重ねてからレーザー光を照射してレーザー接合用中間部材を加熱し、レーザー接合用中間部材を第２部材に接合する第１レーザー光照射を行った後、第１部材をレーザー接合用中間部材に重ねてから意匠層へ向けて意匠層の溶融及び分解温度を超えない所定温度となるまで意匠層を加熱するためのレーザー光を照射する第２レーザー光照射を行うことにより、意匠層の熱によってレーザー接合用中間部材を加熱して第１部材及び第２部材を接合する方法が開示されている。
【先行技術文献】
【特許文献】
【０００４】
【特許文献１】特開２０１１−１５６８５８号公報
【特許文献２】特開２０１３−１８０５２６号公報
【発明の概要】
【発明が解決しようとする課題】
【０００５】
ところで、上記特許文献１のように意匠層が溶融又は分解しない温度範囲で意匠層を加熱することで、意匠層が溶融又は分解することによる製品の外観見栄えの悪化を回避することができる。
【０００６】
しかしながら、意匠層の発熱量を大きくすることができないので、場合によってはレーザー接合用中間部材が加熱不足となってしまうことがある。特に、レーザー接合用中間部材のうち、意匠層とは反対側の部分の温度が上昇しにくく、ひいては両部材の接合強度を十分に確保できない恐れがある。
【０００７】
これに対し、特許文献２によれば、レーザー接合用中間部材と第２部材とを重ねてからレーザー光を照射してレーザー接合用中間部材を加熱して第２部材に接合した後、第１部材をレーザー接合用中間部材に重ねてから意匠層へ向けて意匠層の溶融及び分解温度を超えない所定温度となるまで意匠層を加熱するためのレーザー光を照射するようにしているので、第１部材及び第２部材を確実に接合することが可能である。
【０００８】
特に、レーザー接合用中間部材と第２部材を接合するための第１レーザー照射に際して、レーザー接合用中間部材が透明な場合は第２部材の発熱によりレーザー接合用中間部材と第２部材を強固に接合できるという利点ある。
【０００９】
然るに、例えばモバイル機器やスマートフォンのような表示パネルを有する製品の場合には、表示パネルと筐体とをレーザー接合用中間部材で接合することになるのであるが、レーザー接合用中間部材が透明であると、表示パネルのバックライト用光源から照射される光が表示パネルと筐体との接合部分から漏れて表示パネルの表示性能を低下させてしまうことがある。
【００１０】
このような問題に対して、レーザー接合用中間部材をレーザー非光透過性にすることで、表示パネルと筐体との接合部分からバックライト用光源の光を透過させないようにすることが考えられる。ところが、レーザー接合用中間部材をレーザー非光透過性にすると、レーザー光を照射した際、レーザー接合用中間部材の表面部分のみが加熱され、その熱でレーザー接合用中間部材の表面部分が破損してレーザー接合用中間部材と筐体との界面までレーザー光が到達しなくなり、ひいては表示パネルと筐体との接合強度が低下してしまう。また、レーザー接合用中間部材の表面部分のみがレーザー光によって加熱されることになるので、レーザー接合用中間部材が焼け焦げる危険性がある。
【００１１】
そこで、レーザー接合用中間部材の光吸収率を５０％前後にする方法が考えられる。こうすることでレーザー光は、ある程度筐体に到着するが、レーザー接合用中間部材における筐体側の部分は十分加熱することができず、このため表示パネルと筐体との接合強度が低くなるとともに、防水性も十分に確保できず、さらに、バックライト用光源に対する遮光性は不完全なものとなる。また、レーザー光の照射条件も非常に狭いものとなり、レーザー光の出力コントロールが困難になる。
【００１２】
本発明は、かかる点に鑑みてなされたものであり、その目的とするところは、第１部材及び第２部材の間に意匠層を介在させる場合に、意匠層の溶融及び分解を回避しながら、両部材の接合強度を十分に高めて接合部分における防水性も確保できるようにするとともに、バックライト用光源のような光を接合部分で遮光することにある。
【課題を解決するための手段】
【００１３】
上記目的を達成するために、本発明では、レーザー接合用中間部材で可視光を吸収又は反射することでバックライト用光源等の光が接合部分から漏れないようにしながら、波長が８００ｎｍ以上１５００ｎｍ以下のレーザー光を透過するようにして第１部材と第２部材との接着性、第１部材と第２部材との接合部分の防水性も十分に得られるレーザー接合用中間部材を用いた。
【００１４】
第１の発明は、
波長が８００ｎｍ以上１５００ｎｍ以下のレーザー光透過性を有する第１部材と、レーザー非光透過性を有する第２部材とをレーザー光を用いて接合する接合方法において、
上記第１部材に、該第１部材の表側に意匠が現れるようにレーザー光非透過性の意匠層を設け、
波長が４００ｎｍ以上８００ｎｍ未満の光透過率が３０％以下であり、波長が８００ｎｍ以上１５００ｎｍ以下の光透過率が６０％以上であるレーザー接合用中間部材と上記第２部材とを重ねてからレーザー光を照射して上記第２部材の発熱により上記レーザー接合用中間部材を加熱して上記第２部材に接合する第１レーザー光照射を行った後、上記第１部材を上記レーザー接合用中間部材に重ねてから上記意匠層へ向けて該意匠層の溶融及び分解温度を超えない所定温度となるまで該意匠層を加熱するためのレーザー光を照射する第２レーザー光照射を行うことにより、該意匠層の熱によって上記レーザー接合用中間部材を加熱して上記第１及び第２部材を接合することを特徴とする。
【００１５】
この方法を用いれば、第１部材と第２部材の接合部分において可視光を有効に遮光するので、例えばバックライト光源等の光が第１部材と第２部材の接合部分から外部に漏れにくくなる。
【００１６】
一方、波長が８００ｎｍ以上１５００ｎｍ以下の接合用レーザー光がレーザー接合用中間部材を透過するので、レーザー光がレーザー光非透過性の第２部材まで十分に到達する。このため、レーザー接合用中間部材と第２部材は十分な接合強度と密着性が得られる。その後、第１部材をレーザー接合用中間部材に重ねてから意匠層へ向けてレーザー光を照射すると、意匠層の熱によってレーザー接合用中間部材を十分に加熱することが可能になる。したがって、第１部材と第２部材を、レーザー接合用中間部材を使用して接合することにより、第１部材と第２部材の接合強度が十分に高まるとともに、接合部分において十分な防水性が得られる。
【発明の効果】
【００１７】
第１の発明によれば、意匠層の溶融及び分解を回避しながら、第１部材及び第２部材の接合強度を十分に高めて防水性も確保することができるとともに、例えばバックライト用光源のような光を接合部分で遮光することができる。
【図面の簡単な説明】
【００１８】
【図１】実施形態１に係る接合品の斜視図である。
【図２】実施形態１に係るレーザー接合用中間部材の断面図である。
【図３】レーザー接合用中間部材を裏側部材に接合する要領を示す図である。
【図４】レーザー接合用中間部材を透光部材に接合する要領を示す図である。
【図５】実施形態２に係る図３相当図である。
【図６】実施形態２に係る図４相当図である。
【発明を実施するための形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２０】
（実施形態１）
図１は、本発明の実施形態１にかかるレーザー光を用いた接合方法によって接合された接合品１を示すものである。この接合品１は、例えば、化粧品用ケース、住設用又は電器製品用外装部材、モバイル端末や携帯電話、スマートフォン等として用いられるものであり、接合品１の表側を構成する透光部材（第１部材）１０と、裏側を構成する裏側部材（第２部材）２０とを重ね合わせてなるものであり、透光部材１０の裏面には透光部材１０の一部を構成する意匠層３０が表側に現れるように設けられている。透光部材１０と裏側部材２０とはレーザー接合用中間部材４０によって接合されている。尚、図示しないが、透光部材１０には液晶表示パネル等からなる表示画面が設けられている。また、接合品１の内部には、光源が設けられている。光源としては、例えば液晶表示パネル用のバックライト光源や、透光部材１０の一部に設けられる操作ボタンを裏側から透過照明するための光源等を挙げることができるが、これら以外の光源が設けられていてもよい。
【００２１】
裏側部材２０は、波長が８００ｎｍ以上１５００ｎｍ以下のレーザー光を通さないレーザー光非透過性を有する材料で構成された板状の部材である。ここで、レーザー光透過性とは、上記波長のレーザー光を透過する性質のことであり、加熱源としてのレーザー光を１５％以上透過する性質をいい、上記波長のレーザー光の全てを透過するものも含む。このような性質を持つ材料としては、例えばプラスチック、ガラス、ＩＴＯ等の薄い金属酸化物皮膜等の材料である。逆に、レーザー光非透過性とは、上記波長のレーザー光を吸収又は反射するレーザー光非透過性のことであり、加熱源としての上記波長のレーザー光を一部透過及び／又は反射しても残りを吸収する性質をいい、レーザー光の全てを吸収するものも含む。このような性質を持つ材料としては、例えば、金属、セラミックスの他、樹脂やゴムに有機顔料、無機顔料、染料、補強用ガラスファイバー等を混合した材料を挙げることもできる。本実施形態では、裏側部材２０は着色顔料および補強用ガラスファイバーを含む樹脂材料で構成されている。尚、この実施形態の説明では、波長が８００ｎｍ以上１５００ｎｍ以下のレーザー光を赤外線領域のレーザー光ともいう。
【００２２】
透光部材１０は、無色透明で、上記波長のレーザー光を通すレーザー光透過性を有する材料で構成された板状の部材である。つまり、透光部材１０は、加熱源としての上記波長のレーザー光を殆ど反射も吸収もせずに透過させるか、上記波長のレーザー光を一部透過及び／又は反射しても溶融することなく、残りのレーザー光を透過させることのできる性質を持っており、また、この透光部材１０の性質としては、上記波長のレーザー光の全てを透過させる性質であってもよい。
【００２３】
透光部材１０は、例えば熱可塑性樹脂で構成することができ、具体的には、ポリエチレン(HDPE、LDPE、LLDPE、VLDPE、ULDPE、UHDPE、Polyethylene)、ポリプロピレン(PP Co-Polymer、PP Homo-Polymer、PP Ter-Polymer)、ポリカーボネート、ポリビニルクロライド(PVC)、ポリスチレン(PS)、ポリメチルメタアクリレート(PMMA)、アクリロニトリル−ブタジエン−スチレン樹脂(ABS)、スチレンアクリロニトリル樹脂(SAN)、K-レジン、SBS樹脂(SBS block co-polymer)、PVDC樹脂、EVA樹脂、アクリル樹脂、ブチラール樹脂、シリコン樹脂、ポリアミド(PA、PA6、PA66、PA46、PA610、PA612、PA6/66、PA6/12、PA6T、PA12、PA1212、PAMXD6)、エチレンテトラフルオロエチレン共重合体、液晶ポリマー、ポリブチレンテレフ夕レート、ポリエーテルエーテルケトン、ポリエーテルケトン、ポリエーテルケトンケトン、ポリエチレンナフタレン、ポリエチレンテレフタレート、ポリイミド、ポリアセタール、ポリアミドイミド、ポリフェニレンエーテル、ポリフェニレンオキサイド、ポリフェニレンスルフィド、ポリスルホン、ポリチオエチルスルホン、ポリテトラフルオロエチレン、ポリエーテルスルホン及びポリエーテルイミドなどが挙げられる。
【００２４】
その他、極性官能基が化学的に結合した変性樹脂も含み、具体的には、アクリル酸変性オレフィン樹脂、マレイン酸変性オレフィン樹脂、塩化変性オレフィン樹脂(CPP、CPE)、シラン変性オレフィン樹脂、アイオノマー樹脂、ナイロン変性オレフィン樹脂、エポキシ変性樹脂、エチレンビニルアルコール樹脂(EVOH)、エチレンビニールアセテート樹脂、ホットメルト接着樹脂などの樹脂が挙げられ、これらと上記熱可塑性樹脂の混合物または組合物であってもよい。
【００２５】
透光部材１０は、熱可塑性エラストマーであってもよく、具体的には、スチレン系エラストマー、オレフィン系エラストマー、ポリエステル系エラストマー、塩ビ系エラストマー、ポリアミド系エラストマー、ポリブタジエン系エラストマー、イソプレン系エラストマー、イオンクラスターと非晶性PE系のエラストマー（商品例：三井・デュポン ポリケミカル製ハイミラン）、塩素化PEと非晶性PE系のエラストマー（商品例：三菱化学製ミラプレーン）、フッ素系エラストマー、ポリウレタン系エラストマー、アクリル系エラストマー等が挙げられる。
【００２６】
透光部材１０は熱硬化性樹脂であってもよく、具体的には、フェノール樹脂、ユリア樹脂、メラミン樹脂、エポキシ樹脂、不飽和ポリエステル樹脂などが挙げられる。
【００２７】
また、上述した熱可塑性樹脂または熱硬化性樹脂に補強材や充填材を混合して作った複合樹脂で透光部材１０を構成してもよい。
【００２８】
上記樹脂、エラストマーに対しては、例えば、熱安定剤、酸化防止剤、紫外線安定剤、導電剤、核剤、離型剤、難燃剤、帯電防止剤、加工調剤、着色及び機能性顔料または染料、架橋剤、可塑剤及び加硫剤からなる群から選択された少なくとも一つを混合することも可能である。着色顔料や染料を混合する場合は、所定のレーザー光透過性を確保できる程度の量とする。
【００２９】
透光部材１０は、上記樹脂の他、例えば、ソーダ石灰ガラス、鉛ガラス、ホウケイ酸ガラス等で構成してもよい。また、強化ガラス、合わせガラス、積層ガラス等であってもよい。尚、透光部材１０は、無色に限られるものではなく、薄く着色されていてもよく、意匠層３０を表側から見ることのできる透光性を有していればよい。
【００３０】
裏側部材２０及び透光部材１０の厚みは、接合品１の種類等により異なるが、０．１ｍｍから３ｍｍ程度である。
【００３１】
透光部材１０の裏面である裏側部材２０側の面には、透光部材１０の表側に意匠が現れるように意匠層３０が設けられている。この意匠層３０は、染料や顔料を含むインクを透光部材１０の裏面に付着させることによって形成された印刷塗膜からなるものであり、たとえばスマートフォンやタブレット、液晶テレビが接合品１である場合には、表示画面の見栄えをよくするためのパネルの額縁部のように、透光部材１０の表側から視認可能な枠状となっている。
【００３２】
意匠層３０を構成するインクの硬化性化合物については、例えば、アクリレート、ウレタンアクリレート、エポキシアクリレート、カルボキシル基変性エポキシアクリレート、ポリエステルアクリレート、不飽和ポリエステル樹脂、共重合系アクリレート、ポリアクリルアクリレート、脂環式エポキシ樹脂、グリシジルエーテルエポキシ樹脂、ビニルエーテル化合物、オキセタン化合物などが挙げられる。
【００３３】
硬化性インクは、例えば、自然乾燥硬化タイプ、焼付け乾燥による熱硬化タイプ、硬化剤を用いる二液型の反応硬化タイプ、紫外線や電子線などで硬化させる放射光硬化タイプ、漆などが挙げられる。融点以下のレーザー照射条件に限り熱可塑性であっても問題ない。また、染料としては、上記波長のレーザー光の非透過性を有するものであればよく、アカネ、ベニバナなどの天然染料、反応、硫化、ナフトールなどの合成染料、蛍光染料など種類は問わない。また、顔料としては、上記波長のレーザー光の非透過性を有するものであればよく、例えば、カーボンブラックや複合酸化物系顔料等の無機顔料、フタロシアニン系顔料、アゾ系顔料、レーキ顔料、多環式系顔料等の有機顔料が挙げられ、上記波長のレーザー光の波長に対応した非透過性を有する各種顔料を使用できる。意匠層３０を印刷塗膜で形成したことで、精緻な意匠が得られる。印刷方法としては、例えば、凸版印刷、凹版印刷、フレキソ印刷、オフセット印刷、シルク印刷、グラビア印刷、レーザー印刷、インクジェット印刷等、各種印刷方法を用いることができる。
【００３４】
また、意匠層３０によって構成される意匠は、例えば、線、文字、図形、記号、絵、グラデーションパターン、単色による塗りつぶし、又はこれらを組み合わせたもの等、様々な形態がある。また、意匠層３０の厚みとしては、例えば、１μｍ以上５０μｍ以下であるが、この範囲に限られるものではない。また、意匠層３０におけるレーザー光非透過性としては、例えば、上記波長のレーザー光の透過率が１５％未満であることが好ましくは、８００ｎｍ以上１５００ｎｍ以下の波長のレーザー光の透過率が１５％未満であることがより好ましい。
【００３５】
尚、意匠層３０は、上記のように印刷塗膜で形成するもの以外にも、例えば、蒸着膜、フィルムの貼り付け、プライマーの塗布等で形成することも可能である。蒸着膜の場合は、意匠層３０は極めて薄くなる。また、意匠層３０の全部がレーザー光非透過性である必要はなく、裏側部材２０と透光部材１０との接合部分に対応する一部のみがレーザー光非透過性であってもよい。
【００３６】
裏側部材２０の表面である透光部材１０側の面には、レーザー接合用中間部材４０が設けられており、このレーザー接合用中間部材４０は意匠層３０に隣接している。
【００３７】
レーザー接合用中間部材４０を製造する場合には、レーザー接合用中間部材４０の成分を溶剤に溶解する方法を用いることができる。この方法の場合、レーザー接合用中間部材４０の成分を適当な溶剤に溶解し、着色材としての色材も溶剤に添加して溶解または溶剤中に分散させ、これを例えば離型フィルムや板材等に塗布して溶剤を蒸発させレーザー接合用中間部材４０を得ることができる。
【００３８】
また、レーザー接合用中間部材４０を製造する別の方法としては、例えば、２軸押出機により染料または顔料とレーザー接合用中間部材４０の成分とを混練し、シート状に押出してレーザー接合用中間部材４０を得る方法がある。
【００３９】
溶液や分散液を離型フィルムや板材等に塗布してフィルム状レーザー接合用中間部材４０を得る場合、乾燥塗膜は１００μｍ程度が限界であり、重ね合わせても２００μｍ程度が限界であるが、２軸押出機を使用する場合は厚みを適宜設定できるので、例えば２００μｍよりも厚いレーザー接合用中間部材４０が必要な場合は２軸押出機を使用するのが好ましい。
【００４０】
上記ウレタンまたはゴムは熱による硬化や加硫をさせてもよい。硬化剤としてはイソシアネートや過酸化物、イオウ等を挙げることができる。これらを溶剤に適宜加えて、さらに染料や顔料を溶剤に溶解または溶剤中に分散させ、これを例えば離型フィルムや板材等に塗布したり、２軸押出機を使用してレーザー接合用中間部材４０を得て、そのレーザー接合用中間部材４０を連続して硬化または加硫させ、または一旦巻き取った状態で熱硬化または加硫する。
【００４１】
レーザー接合用中間部材４０の表側接合層４２は透光部材１０に接合するものであり、一方、裏側接合層４３は裏側部材２０に接合するものである。
【００４２】
表側接合層４２及び裏側接合層４３を重ね合わせて用いる場合、表側接合層４２及び裏側接合層４３の材料は同じであっても異なっていてもよく、また、厚みは共に１００μｍに設定されているが、厚みはこれに限られるものではなく、例えば５０μｍ以上１０００μｍ以下に設定することができる。また、表側接合層４２及び裏側接合層４３の厚みは互いに異ならせてもよい。
【００４３】
以下、表側接合層４２について詳細に説明する。表側接合層４２は、上記波長のレーザー光で加熱された意匠層３０の熱によって溶融するホットメルト材で構成されており、常温付近でゴム弾性を示す高分子物質（粘着付与剤やゴム、エラストマー）のうち、熱可塑性を有するものが好ましい。すなわち、レーザー接合用中間部材４０の表側接合層４２の材料としては、上記した粘着付与剤や熱可塑性エラストマーや、非架橋ゴム等から任意のものを使用することができ、特に限定されないが、粘着付与剤としてはゴム系、アクリル系、ウレタン系、シリコン系等が挙げられる。熱可塑性エラストマーとしては、例えば、スチレン系エラストマー、オレフィン系エラストマー、ポリエステル系エラストマー、塩ビ系エラストマー、ポリアミド系エラストマー、ポリブタジエン系エラストマー、イソプレン系エラストマー、イオンクラスターと非晶性PE系のエラストマー（商品例：三井・デュポン ポリケミカル製ハイミラン）、塩素化PEと非晶性PE系のエラストマー（商品例：三菱化学製ミラプレーン）、フッ素系エラストマー、ポリウレタン系エラストマー、アクリル系エラストマー等が挙げられる。
【００４４】
熱可塑性エラストマーや非加硫ゴムはゴム系粘着付与剤のベースとしても一般的であり、特に限定されないがタッキファイヤやオイル、液状オリゴマー等を配合することで粘着付与剤になり得る。
【００４５】
また、表側接合層４２の材料としては、非加硫のゴムも使用することができ、例えば、天然ゴム、イソプレンゴム、エチレンプロピレンジエンゴム、エチレンプロピレンゴム、スチレンブタジエンゴム、ブタジエンゴム、クロロスルフォン化ポリエチレンゴム、イソプレンゴム、クロロプレンゴム、アクリルゴム、エピクロルヒドリンゴム、ウレタンゴム、ニトリルゴム、水素化ニトリルゴム等である。
【００４６】
タッキファイヤとしては、具体的に、例えばロジン系粘着付与樹脂である、ガムロジン、ウッドロジン、トール油ロジンなどの未変性ロジン（生ロジン）や、これらの未変性ロジンを水添化、不均化、重合などにより変性した変性ロジン（水添ロジン、不均化ロジン、重合ロジンの他、その他の化学的に修飾されたロジンなど）の他、各種のロジン誘導体などが挙げられる。前記ロジン誘導体としては、例えば、未変性ロジンをアルコール類によりエステル化したロジンのエステル化合物や、水添ロジン、不均化ロジン、重合ロジンなどの変性ロジンをアルコール類によりエステル化した変性ロジンのエステル化合物などのロジンエステル類；未変性ロジンや変性ロジン（水添ロジン、不均化ロジン、重合ロジンなど）を不飽和脂肪酸で変性した不飽和脂肪酸変性ロジン類；ロジンエステル類を不飽和脂肪酸で変性した不飽和脂肪酸変性ロジンエステル類；未変性ロジン、変性ロジン（水添ロジン、不均化ロジン、重合ロジンなど）不飽和脂肪酸変性ロジン類や不飽和脂肪酸変性ロジンエステル類におけるカルボキシル基を還元処理したロジンアルコール類；未変性ロジン、変性ロジンや、各種ロジン誘導体等のロジン類（特に、ロジンエステル類）の金属塩などが挙げられる。また、ロジン誘導体としては、ロジン類（未変性ロジン、変性ロジンや、各種ロジン誘導体など）にフェノールを酸触媒で付加させ熱重合することにより得られるロジンフェノール樹脂なども用いることができる。
【００４７】
テルペン系粘着付与樹脂としては、例えば、α−ピネン重合体、β−ピネン重合体、ジペンテン重合体などのテルペン系樹脂や、これらのテルペン系樹脂を変性（フェノール変性、芳香族変性、水素添加変性、炭化水素変性など）した変性テルペン系樹脂（例えば、テルペン−フェノール系樹脂、スチレン変性テルペン系樹脂、芳香族変性テルペン系樹脂、水素添加テルペン系樹脂など）などが挙げられる。
【００４８】
炭化水素系粘着付与樹脂としては、例えば、脂肪族系炭化水素樹脂［炭素数４〜５のオレフィンやジエン（ブテン−１、イソブチレン、ペンテン−１等のオレフィン；ブタジエン、１，３−ペンタジエン、イソプレン等のジエンなど）などの脂肪族炭化水素の重合体など］、芳香族系炭化水素樹脂［炭素数が８〜１０であるビニル基含有芳香族系炭化水素（スチレン、ビニルトルエン、α−メチルスチレン、インデン、メチルインデンなど）の重合体など］、脂肪族系環状炭化水素樹脂［いわゆる「Ｃ４石油留分」や「Ｃ５石油留分」を環化二量体化した後重合させた脂環式炭化水素系樹脂、環状ジエン化合物（シクロペンタジエン、ジシクロペンタジエン、エチリデンノルボルネン、ジペンテンなど）の重合体又はその水素添加物、芳香族系炭化水素樹脂や脂肪族・芳香族系石油樹脂の芳香環を水素添加した脂環式炭化水素系樹脂など］、脂肪族・芳香族系石油樹脂（スチレン−オレフィン系共重合体など）、脂肪族・脂環族系石油樹脂、水素添加炭化水素樹脂、クマロン系樹脂、クマロンインデン系樹脂などの各種の炭化水素系の樹脂が挙げられる。オイルとしては大別されるパラフィン系、ナフテン系、アロマ系から選べばよい。
【００４９】
液状オリゴマーとしては、アクリル系、スチレン系、ポリイソプレンやブタジエンなどのゴム系、ポリエステル系、その他分子量数百〜数千程度の高粘度の重合体から選択する。その他必要に応じて、熱安定剤、酸化防止剤、紫外線安定剤、導電剤、核剤、離型剤、難燃剤、帯電防止剤、加工調剤、可塑剤及び加硫剤からなる群から選択された少なくとも一つを使用することが好ましい。
【００５０】
レーザー接合用中間部材４０を、４００ｎｍ以上８００ｎｍ未満の波長の可視光吸収性を有する黒色化するには、以下の材料を、表側接合層４２及び裏側接合層４３の材料に分散又は溶解して単独で使用、もしくは混合して使用することで実現できる。
【００５１】
波長が４００ｎｍ以上８００ｎｍ未満の光透過率が３０％以下であり、波長が８００ｎｍから１５００ｎｍの光透過率が６０％以上であるレーザー接合用中間部材４０を得ることのできる有機顔料としては、赤外線透過黒色顔料としてビスベンゾフラノン系顔料、アゾメチン系顔料、ベリレン系顔料等を挙げることができる。このうちビスベンゾフラノン系顔料が最も好ましい。また、波長が４００ｎｍ以上８００ｎｍ未満の光透過率が３０％以下であり、波長が８００ｎｍ以上１５００ｎｍ以下の光透過率が６０％以上であるレーザー接合用中間部材４０を得ることのできる着色有機顔料としては、C.I. Pigment Orange  ２,  ５,  １３,  １６，  ３１,  ３４等、C.I. Pigment Red  １,  ２,  ３,  ４,  ５等、C.I. Pigment Green  ７,  １０,  ３６,  ３７,  ５８等、C.I.Pigment  Violet  １,  １９,  ２３,  ２７,  ３２ 等、C.I. Pigment Blue  １,  ２,  １５，  １６，２２等及びその誘導体を２種以上混合して黒色として使用できる。
【００５２】
波長が４００ｎｍ以上８００ｎｍ未満の光透過率が３０％以下であり、波長が８００ｎｍ以上１５００ｎｍ以下の光透過率が６０％以上であるレーザー接合用中間部材４０を得ることのできる黒色染料としては、酸性染料のAcid Black  １,  ２,  ２４,  ４８等を挙げることができる。
【００５３】
波長が４００ｎｍ以上８００ｎｍ未満の光透過率が３０％以下であり、波長が８００ｎｍ以上１５００ｎｍ以下の光透過率が６０％以上であるレーザー接合用中間部材４０を得ることのできる着色染料としては、化学構造としては、ピラゾールアゾ系、アニリノアゾ系、トリフェニルメタン系、アントラキノン系、アンスラピリドン系、ベンジリデン系、オキソール系、ピラゾロトリアゾールアゾ系、ピリドンアゾ系、シアニン系、フェノチアジン系、ピロロピラゾールアゾメチン系、キサテン系、フタロシアニン系、ベンゾピラン系、インジゴ系、ピロメテン系、トリアリールメタン系、アゾメチン系、ベリレン系、ペリノン系、クオタリレン系、キノフタロン系染料等が挙げられ、酸性染料、直接染料、塩基性染料、媒染染料、酸性媒染染料、アゾイック染料、分散染料、油溶染料、食品染料及びその誘導体を２種以上混合して黒色として使用できる。
【００５４】
上記波長の赤外線レーザー光は波長が長いのでレイリー散乱、ミー散乱を受けにくい１００ｎｍ〜５００ｎｍの硫化ビスマス粉体や５ｎｍ〜５０ｎｍの銀又は錫又はその合金からなるナノ粒子を添加してレーザー接合用中間部材４０を黒色とすることができる。また、有機顔料と染料を併用して使用することもできるし、無機顔料、有機顔料及び染料の少なくとも１つを含有させて上記レーザー接合用中間部材４０を得ることができる。
【００５５】
レーザー接合用中間部材４０を、可視光反射性を有する白色化するには、以下の材料を、表側接合層４２及び裏側接合層４３の材料に分散又は溶解して単独で使用し、もしくは混合して使用することで実現することができる。
【００５６】
波長が４００ｎｍ以上８００ｎｍ未満の光透過率が３０％以下であり、波長が８００ｎｍ以上１５００ｎｍ以下の光透過率が６０％以上であるレーザー接合用中間部材４０を得ることのできる白色無機顔料としては、赤外線がレイリー散乱、ミー散乱を受けにくく、４００ｎｍ以上８００ｎｍ未満の可視光を反射する無機顔料、即ち、赤外線の波長の１／２以下の粒子径である直径１００ｎｍ〜４００ｎｍの二酸化チタン粒子、酸化マグネシウム粒子、硫酸バリウム粒子、塩基性炭酸鉛粒子、酸化亜鉛粒子等を含む無機顔料を挙げることができる。これら無機顔料を溶媒に添加・分散して白色化することができる。
【００５７】
レーザー接合用中間部材４０は可視光を非透過する性質、即ち、可視光透非過性を有しており、この可視光透過率は、４００ｎｍ以上８００ｎｍ未満の波長において３０％以下、さらに好ましくは２０％以下である。レーザー接合用中間部材４０の可視光透過率が３０％よりも高いと、接合品１の内部にあるバックライト光源の光が透光部材１０と裏側部材２０の接合部分から漏れ、液晶表示パネル等の表示品質が低下して好ましくない。
【００５８】
レーザー接合用中間部材４０は赤外線レーザー光を透過する性質、即ち、レーザー光透過性を有しており、レーザー光透過率は、８００ｎｍ以上１５００ｎｍ以下の波長において６０％以上、さらに好ましくは８０％以上である。６０％未満ではレーザー接合用中間部材４０に殆どのレーザー光が吸収されて、後述する接合時にレーザー光が第２部材２０に十分到着せず、第２部材２０の発熱量が少なく第２部材２０に接する部分のレーザー接合用中間部材４０が十分に溶融または軟化しないため好ましくない。
【００５９】
有機又は無機の顔料の粒子をレーザー接合用中間部材４０の材料に分散させるには、一般のビーズミル、３本ロールミル、コロイドミル、高速回転ミル等を使用できる。特に、赤外線がレイリー散乱、ミー散乱を受けにくくするため粒子径の小さな粒子を、溶媒中にできるかぎり単分散させる必要がある。粒子の分散を助けて安定な分散状態を得るために界面活性剤や高分子の樹脂等を保護コロイドとして使用することができる。また、染料を使用する場合は、適当な溶媒に溶解して使用することができる。
【００６０】
顔料や染料の添加量は、その色材により異なるが、波長が４００ｎｍ以上８００ｎｍ未満の光透過率が３０％以下、波長が８００ｎｍ以上１５００ｎｍ以下の光透過率が６０％以上となるように調整できればよい。
【００６１】
レーザー接合用中間部材４０の表側接合層４２の溶融温度は、意匠層３０の溶融温度及び分解温度よりも低く設定されている。
【００６２】
尚、粘着剤や非加硫ゴムをレーザー接合用中間部材４０の表側接合層４２の材料とする場合には、レーザー光による接着性が低下してしまうのを回避する理由から、熱可塑性であることが好ましい。
【００６３】
レーザー接合用中間部材４０の表側接合層４２及び裏側接合層４３は、粘着性付与剤を含有している。粘着性付与剤は、表側接合層４２にのみ含有させてもよいし、裏側接合層４３にのみ又は両方に含有させてもよい。粘着性付与剤は、表側接合層４２及び裏側接合層４３に含有させなくてもよい。粘着性付与剤としては、上記したものが挙げられる。
【００６４】
粘着性付与剤を裏側接合層４３に含有させることにより、レーザー接合用中間部材４０の裏側部材２０側の面は粘着性を有することになる。また、粘着性付与剤を表側接合層４２に含有させることにより、レーザー接合用中間部材４０の透光部材１０側の面は粘着性を有することになる。従って、レーザー接合用中間部材４０は、裏側部材２０及び透光部材１０に粘着する。レーザー接合用中間部材４０の粘着力は、ＪＩＳ  Ｚ０２３７の１０．４に基づいて測定したＳＵＳ３０４板に対する１８０度引きはがし粘着力が０．１Ｎ／２５ｍｍ以上となるように設定されている。
【００６５】
レーザー接合用中間部材４０の表側接合層４２と意匠層３０の樹脂組成はＳＰ値（溶解性パラメータ）が近いほど相溶性が良く両者の接合強度が高まるので好ましく、また、裏側接合層４３と裏側部材２０の樹脂組成はＳＰ値が近いほど相溶性が良く両者の接合強度が高まるので好ましい。
【００６６】
次に、上記接合品１の製造要領について説明する。まず、透光部材１０の裏面に意匠層３０を形成する。この工程では、顔料を含む着色インクを印刷機等によって透光部材１０の裏面に付着させる。
【００６７】
尚、意匠層３０を蒸着膜とする場合には、蒸着装置によって金属等の蒸着物を透光部材１０の裏面に蒸着させる。また、意匠層３０をフィルムとする場合には、フィルムを透光部材１０の裏面に貼り付ける。さらに、意匠層３０をプライマーとする場合には、プライマーを透光部材１０の裏面に塗布する。
【００６８】
上記の工程が、透光部材１０に、透光部材１０の表側に意匠が現れるようにレーザー光非透過性の意匠層３０を設ける工程である。
【００６９】
また、裏側部材２０に、例えば、ＵＶ（紫外線）、ＥＢ（電子線）、オゾン等を照射してもよい。こうすることによって裏側部材２０の表面はより活性化され、レーザー光照射後のレーザー接合用中間部材４０の接着力を向上させることもできる。
【００７０】
そして、図３に示すように、裏側部材２０の表側にレーザー接合用中間部材４０の裏側接合層４３が重なるようにレーザー接合用中間部材４０を裏側部材２０に重ねる。このとき、レーザー接合用中間部材４０の裏側接合層４３が粘着性を有しているので、レーザー接合用中間部材４０が裏側部材２０に仮固定された状態となり、レーザー接合用中間部材４０の位置ずれが抑制される。
【００７１】
その後、図３に示すように、セパレーター付きの透明ガラス１００等でレーザー接合用中間部材４０に圧力をかけ、レーザー光Ｌを、レーザー接合用中間部材４０の表側接合層４２側からレーザー接合用中間部材４０に照射する。これが第１レーザー光照射である。このレーザー光Ｌを照射する装置は、周知の装置を利用することができる。レーザー光Ｌの種類としては、例えば、ガスレーザー、固体レーザー、半導体レーザー等のいずれでもよく、レーザー光Ｌの種類は限定されないが８００ｎｍ以上１５００ｎｍ以下の赤外線領域に波長を持つ必要がある。レーザー光Ｌの種類は、裏側部材２０の材料や厚さ等に応じて適宜選択できる。また、レーザー光Ｌは、１つの波長からなるものであってもよいし、２つ以上の波長を有するものであってもよい。
【００７２】
レーザー接合用中間部材４０は、波長が８００ｎｍ以上１５００ｎｍ以下の光透過率が６０％以上なので、レーザー光Ｌの殆どは、レーザー接合用中間部材４０を透過して裏側部材２０に到達して吸収される。レーザー光Ｌを吸収した裏側部材２０は発熱する。
【００７３】
その裏側部材２０の熱により裏側部材２０に隣接する裏側接合層４３が最も熱せられて溶融又は軟化して、裏側部材２０の表面に沿うように変形して密着し、レーザー接合用中間部材４０が裏側部材２０に接合する。図３において白丸で示す部分はレーザー光Ｌによって主に加熱される部分である。
【００７４】
裏側部材２０には意匠層３０が無く、意匠層３０の溶融や分解の恐れがないので、第１レーザー光照射時のレーザー光Ｌの出力は強めに設定することができる。これにより、裏側接合層４３を確実に溶融又は軟化させることができる。
【００７５】
その後、セパレーター付きの透明ガラス１００をレーザー接合用中間部材４０から剥がし、図４に示すように、透光部材１０をレーザー接合用中間部材４０の表側接合層４２に重ねる。このとき、レーザー接合用中間部材４０の表側接合層４２が粘着性を有しているので、透光部材１０と裏側部材２０とをクランプしなくても両者の位置ずれを抑制できる。
【００７６】
尚、透光部材１０と裏側部材２０とを厚み方向にクランプしてもよく、クランプすることで、レーザー光Ｌが照射されたときの発熱による透光部材１０及び裏側部材２０の膨張、透光部材１０及び裏側部材２０の間の気泡の発生を抑制できるので、接合の信頼性をより向上できる。
【００７７】
その後、図４に示すように、レーザー光Ｌを透光部材１０側から意匠層３０へ向けて照射する。これが第２レーザー光照射である。第２レーザー光照射は、第１レーザー光照射と同じ装置で行うことができる。第２レーザー光照射のレーザー光Ｌの出力は、第１レーザー光照射時のレーザー光Ｌの出力よりも低く、例えば、数Ｗ程度に設定するのが好ましい。この第２レーザー光照射時のレーザー光Ｌの出力は、透光部材１０を透過して意匠層３０に到達したレーザー光Ｌによって意匠層３０が溶融又は分解しない程度の出力であればよい。また、レーザー光Ｌの走査速度についても、意匠層３０が溶融又は分解しない程度の速度に設定されている。接合範囲がレーザー光Ｌの照射径よりも広い場合には、必要に応じてレーザー光源又は接合対象物（裏側部材２０、中間部材４０及び透光部材１０）を移動させながらレーザー光Ｌの照射を行ってもよい。また、レーザー光Ｌの焦点径を広く設定し接合範囲を広くすることもできる。
【００７８】
照射されたレーザー光Ｌは、透光部材１０を透過して意匠層３０に到達する。意匠層３０に到達したレーザー光Ｌは、意匠層３０に吸収され、意匠層３０が加熱される。意匠層３０の温度は、レーザー光Ｌの出力が上記したように低出力に設定されているので、意匠層３０の溶融又は分解温度を超えない温度となる。図４において白丸で示す部分はレーザー光Ｌによって主に加熱される部分である。
【００７９】
意匠層３０の熱は隣接するレーザー接合用中間部材４０に伝わる。レーザー接合用中間部材４０の表側接合層４２が溶融温度となるまで加熱されて溶融、又は軟化温度となるまで加熱されて軟化する。表側接合層４２が溶融又は軟化すると、透光部材１０の意匠層３０に密着して接合する。このとき、レーザー光Ｌの出力が上記のように設定されているので、意匠層１０は溶融又は分解しない。
【００８０】
レーザー光Ｌの一部（照射されたレーザー光Ｌのうちの数％）は、裏側部材２０に到達することがある。意匠層３０を透過した僅かなレーザー光Ｌはレーザー接合用中間部材４０に到達する。裏側部材２０が発熱するのでレーザー接合用中間部材４０全体が溶融又は軟化してさらに密着しレーザー光Ｌを有効に利用できる。
【００８１】
上記のように、本実施形態１にかかる接合方法によれば、第２レーザー光照射時のレーザー光Ｌが数Ｗ程度の低出力で済むので、透光部材１０が熱によって損傷（焦げや変形）してしまうのを抑制できる。よって、本接合方法の用途は広い。
【００８２】
そして、レーザー光Ｌの照射を終了した後、レーザー接合用中間部材４０を冷却する。これによりレーザー接合用中間部材４０が固化し、裏側部材２０と透光部材１０とが接合されて接合品１が得られる。この接合品１を透光部材１０の表側から見ると、意匠層３０の意匠が透光部材１０を通して奥の方に見えることになり、意匠に深みが出る。この意匠層３０は溶解していないので、見栄えは良好である。
【００８３】
また、レーザー光Ｌの照射によって透光部材１０と裏側部材２０とを接合する際には、加熱された後、冷却されるという、熱サイクルを受ける。このとき、透光部材１０と裏側部材２０との線膨張係数の違い等が原因となって接合界面に応力が生じることがある。このことに対しては、レーザー接合用中間部材４０が粘着剤やゴム、エラストマー等を含有していることから、変形によって接合界面の応力を緩和することができる。これにより、接合強度の低下や剥がれを防止できる。そして、落下等の衝撃を受けた場合でも透光部材１０が剥がれることは無い。
【００８４】
また、得られた接合品１には、使用時に熱的なストレスや機械的な力が加わることによって透光部材１０と裏側部材２０との接合界面に応力が発生することがあるが、このような応力もレーザー接合用中間部材４０の存在によって緩和することができる。従って、接合品１を長期間にわたって使用しても所定の接合強度を維持することができる。そして、レーザー接合用中間部材４０が可視光に対する遮光性が高いので、接合品１の内部に光源があっても、狭額縁を実現しながら接合部分からの光漏れを無くすことができる。
【００８５】
以上説明したように、この実施形態１にかかる接合方法によれば、第１レーザー光照射によってレーザー接合用中間部材４０を裏側部材２０に接合した後に、透光部材１０をレーザー接合用中間部材４０に重ねて第２レーザー光照射を行い、意匠層３０が溶融及び分解する温度を超えない所定温度となるまで意匠層３０を加熱してレーザー接合用中間部材４０と透光部材１０とを接合するようにしている。これにより、透光部材１０と裏側部材２０との間に意匠層３０を介在させる場合に、意匠層３０の溶融及び分解を回避しながら、透光部材１０と裏側部材２０との接合強度を十分に高めることができる。
【００８６】
また、レーザー接合用中間部材４０をレーザー光Ｌの照射前に透光部材１０や裏側部材２０に粘接着させるようにしたので、仮固定等が困難な場合でも透光部材１０と裏側部材２０とを確実に接合することができる。
【００８７】
さらに、レーザー接合用中間部材４０をホットメルト材としたので、レーザー光Ｌの照射時に意匠層３０及び裏側部材２０に十分馴染み、強力な接着強度が得られる。
【００８８】
また、レーザー接合用中間部材４０は、意匠層３０の熱によって溶融又は分解させることなく、単に軟化させるようにしてもよい。これはレーザー光の出力やレーザー接合用中間部材４０の材料を変更すること等で可能である。レーザー接合用中間部材４０を軟化させることによっても、中間部材４０を裏側部材２０及び透光部材１０に密着させることができるので、確実に接合できる。
【００８９】
また、レーザー接合用中間部材４０は、粘着テープで構成してもよい。この場合、中間部材４０を軟化させて密着させることで接合部分に気泡が存在するのを抑制でき、気密性及び水密性が向上する。特に、狭額縁の幅が狭い粘着テープでは、気密性及び水密性が向上するという効果が顕著に現れる。
【００９０】
さらに、バックライト光源等、接合品１の内部で光が発生する場合でも、接合部分からの光漏れがなく、意匠性の高い接合品１を得ることができる。
【００９１】
また、レーザー接合用中間部材４０は、例えば２層構造や１層構造にしてもよい。
【００９２】
（実施形態２）
図５及び図６は、本発明の実施形態２にかかるものである。この実施形態２では、レーザー接合用中間部材４０を１層構造としている点で上記実施形態１と異なっており、透光部材１０及び裏側部材２０は実施形態１と同じである。
【００９３】
実施形態２のレーザー接合用中間部材４０は、実施形態１のレーザー接合用中間部材４０の裏側接合層４３の材料と同じ材料で構成されている。レーザー接合用中間部材４０の厚みは例えば５０μｍ以上２００μｍ以下に設定することができる。
【００９４】
次に、実施形態２にかかる製造要領について説明する。
【００９５】
まず、実施形態１と同様に、裏側部材２０の表側にレーザー接合用中間部材４０の裏側が重なるようにレーザー接合用中間部材４０を裏側部材２０に重ねる（図６参照）。このとき、レーザー接合用中間部材４０が粘着性を有している場合には、レーザー接合用中間部材４０が裏側部材２０に仮固定された状態となり、レーザー接合用中間部材４０の位置ずれが抑制される。
【００９６】
その後、レーザー光Ｌをレーザー接合用中間部材４０の表側からレーザー接合用中間部材４０に照射する。これが第１レーザー光照射である。
【００９７】
レーザー光は裏側部材２０表面に吸収される。レーザー光Ｌを吸収した裏側部材２０は発熱する。
【００９８】
これにより、レーザー接合用中間部材４０が溶融又は軟化し、裏側部材２０の表面に沿うように変形して密着し、レーザー接合用中間部材４０が裏側部材２０に接合する。図５において白丸で示す部分はレーザー光Ｌによって主に加熱される部分である。
【００９９】
裏側部材２０には意匠層３０が無く、意匠層３０の溶融や分解の恐れがないので、第１レーザー光照射時のレーザー光Ｌの出力は強めに設定することができる。これにより、レーザー接合用中間部材４０を確実に溶融又は軟化させることができる。
【０１００】
その後、セパレーター付きの透明ガラス１００を剥がして図６に示すように、透光部材１０をレーザー接合用中間部材４０の表側に重ねる。このとき、レーザー接合用中間部材４０が粘着性を有している場合には、透光部材１０と裏側部材２０とをクランプしなくても両者の位置ずれを抑制できる。
【０１０１】
その後、レーザー光Ｌを透光部材１０側から意匠層３０へ向けて照射する。これが第２レーザー光照射である。
【０１０２】
照射されたレーザー光Ｌは、透光部材１０を透過して意匠層３０に到達する。意匠層３０に到達したレーザー光Ｌは、意匠層３０に吸収され、意匠層３０が加熱される。図７において白丸で示す部分はレーザー光Ｌによって主に加熱される部分である。
【０１０３】
意匠層３０の熱は隣接するレーザー接合用中間部材４０に伝わる。レーザー接合用中間部材４０は溶融温度となるまで加熱されて溶融又は軟化温度となるまで加熱されて軟化する。これにより、レーザー接合用中間部材４０が透光部材１０の意匠層３０に密着して接合する。
【０１０４】
上記のように、本実施形態２にかかる接合方法によれば、実施形態１と同様に、透光部材１０が熱によって損傷（焦げや変形）してしまうのを抑制できる。
【０１０５】
そして、レーザー光Ｌの照射を終了した後、レーザー接合用中間部材４０を冷却する。これによりレーザー接合用中間部材４０が固化し、裏側部材２０と透光部材１０とが接合されて接合品１が得られる。この接合品１を透光部材１０の表側から見ると、意匠層３０の意匠が透光部材１０を通して奥の方に見えることになり、意匠に深みが出る。この意匠層３０は溶解していないので、見栄えは良好である。さらに、バックライト光源等、接合品１の内部で光が発生する場合でも、接合部分からの光漏れがなく、意匠性の高い接合品１を得ることができる。
【０１０６】
以上説明したように、この実施形態２にかかる接合方法によれば、実施形態１と同様に、意匠層３０の溶融及び分解を回避しながら、透光部材１０と裏側部材２０との接合強度を十分に高めることができる。
【０１０７】
また、本発明にかかる接合方法は、化粧品用ケース、住設用又はスマートフォンやモバイル機器、液晶テレビ等電気製品用外装部材以外にも、各種接合品を製造する場合に適用できる。
【実施例】
【０１０８】
以下、本発明の実施例について説明するが、本発明は実施例に限定して解釈されるものではない。
【０１０９】
Ａ．粘着剤組成物溶液の調製
スチレン・ブタジェン・スチレン共重合物ＳＢＳ  (Kraton 製D-1118)  ５６重量部と、スチレン・ブタジェン・スチレン共重合物  (JSR株式会社製TR2601)  ４４重量部と、タッキファイアとしてテルペンフェノール樹脂(ヤスハラケミカル株式会社製 YSポリスターT-115)  ５０重量部と、オイル(株式会社クラレ製  LBR-305) １０重量部と、酸化防止剤(チバ・ジャパン株式会社製  イルガノックス1010) １重量部とをトルエンに溶解して固形分４０重量％の粘着剤組成物溶液を調製した。
【０１１０】
（実施例１）
Ａで調製した粘着剤組成物溶液にService Chemical Inc.製の染料Acid Black 2を０．７重量％添加して十分に溶解し、黒色の粘着剤組成物溶液を得た。
【０１１１】
黒色の粘着剤組成物溶液を、離型処理した３８μｍのＰＥＴ(ポリエチレンテレフタレート)フィルム(セパレーター)にアプリケーターで乾燥膜厚１００μｍになるように塗布して粘着フィルムを得た。
【０１１２】
粘着フィルムを２枚製作し、粘着面同士を張り合わせてセパレーターに挟まれた２００μｍのレーザー接合用中間部材を得た。これをスマートフォンのパネルの意匠層、いわゆる額縁部の外周に合わせて幅０．５ｍｍでダイカットした。
【０１１３】
次に、片方のセパレーターを剥がしてレーザー接合用中間部材を黒色のスマートフォンの筐体に重ねて貼り合せた。そして、セパレーターの上からセパレーターと同じ大きさのガラス板でレーザー接合用中間部材を筐体に向けて押圧しながら、波長９４０ｎｍ、焦点径φ１．６ｍｍの半導体レーザーを出力５．０Ｗ、１０ｍｍ／ｓｅｃの条件でレーザー接合用中間部材の上から照射した。レーザー接合用中間部材に焦げ、発泡等の変化は無く、レーザー接合用中間部材と筐体とは十分な接着力が得られた。これは赤外線のレーザー光がレーザー接合用中間部材を透過して筐体表面まで到達し、筐体表面が十分に発熱して、筐体に接するレーザー接合用中間部材表面が軟化または溶融して筐体表面に隙間無く密着しためである。
【０１１４】
次に、残っているセパレーターを剥がして、その上にレーザー接合用中間部材と額縁部が重なるようにパネルを固定した。そして、パネルと同じ大きさのガラス板で該パネルを押圧しながら、上記と同じレーザー光を、３．０Ｗ、１０ｍｍ／ｓｅｃの条件でパネルの額縁部に照射してスマートフォンを得た。レーザー接合用中間部材とパネルとは十分な接着力が得られた。１ｍの水深で３０分水没試験を行っても水はスマートフォンに浸入しなかった。
【０１１５】
これは額縁部である意匠層がレーザー光を吸収し発熱して、パネルに接するレーザー接合用中間部材表面が軟化または溶融してパネルの意匠層に隙間無く密着しためである。
【０１１６】
次に、暗室でスマートフォンの電源を入れ光漏れの有無を観察した。パネルと筐体の隙間からのバックライトの光漏れは観察されず、良好なスマートフォンの画面が得られた。これはレーザー接合用中間部材に含まれる染料が可視光を選択的に吸収したためである。
【０１１７】
（実施例２）
実施例１と同様にして染料で着色された粘着剤組成物溶液を調製した。ただし、染料としては日本触媒株式会社製IR-12、住化カラー株式会社製OPT-NIR-840S、三菱化学株式会社製Diaresin Blue H3G、バイエル製Macrolex Violet 3Rを以下の割合（重量割合）で混合したものとし、それを上記Ａの粘着剤組成物溶液に対して１．０重量％添加して溶解し、濃紫色の粘着剤組成物溶液を得た。
【０１１８】
IR-12/OPT-NIR-840S/Diaresin Blue H3G/Macrolex Violet 3R=3/3/5/5
実施例１と同様の条件でスマートフォンを作製した。その結果、筐体との接合、パネルとの接合のどちらのレーザー照射時にもレーザー接合用中間部材に焦げ、発泡等の変化は無く、レーザー接合用中間部材と筐体、レーザー接合用中間部材とパネルとはそれぞれ十分な接合強度が得られ、しかも、１ｍの水深で３０分水没試験を行っても水はスマートフォンに浸入しなかった。これは赤外線のレーザー光がレーザー接合用中間部材を透過して筐体表面まで到達し、筐体表面が十分に発熱して、筐体に接するレーザー接合用中間部材表面が軟化または溶融して筐体表面に隙間無く密着しためである。
【０１１９】
次に、暗室でスマートフォンの電源を入れ光漏れの有無を観察した。パネルと筐体の隙間からのバックライトの光漏れは観察されず、良好なスマートフォンの画面が得られた。これはレーザー接合用中間部材に含まれる染料が可視光を選択的に吸収したためである。
【０１２０】
（実施例３）
Ａで調製した粘着剤組成物溶液に黒色顔料  BASF製IRGAPOR BKを２．０重量％添加して手で分散した後、ビーズミル  寿工業株式会社製  ウルトラアスペックミルUAM-015を使用して精密分散を十分に行い、黒色の分散溶液を得た。
【０１２１】
実施例１と同様の条件でスマートフォンを作製した。その結果、筐体との接合、パネルとの接合のどちらのレーザー照射時にもレーザー接合用中間部材に焦げ、発泡等の変化は無く、レーザー接合用中間部材と筐体、レーザー接合用中間部材とパネルとはそれぞれ十分な接合強度が得られ、しかも、１ｍの水深で３０分水没試験を行っても水はスマートフォンに浸入しなかった。これは赤外線のレーザー光がレーザー接合用中間部材を透過して筐体表面まで到達し、筐体表面が十分に発熱して、筐体に接するレーザー接合用中間部材表面が軟化または溶融して筐体表面に隙間無く密着しためである。
【０１２２】
次に、暗室でスマートフォンの電源を入れ光漏れの有無を観察した。パネルと筐体の隙間からのバックライトの光漏れは観察されず、良好なスマートフォンの画面が得られた。これはレーザー接合用中間部材に含まれる顔料が可視光を選択的に吸収したためである。
【０１２３】
（実施例４）
Ａで調製した粘着剤組成物溶液に白色顔料  石原産業株式会社製CR-58  ルチル型二酸化チタン  粒子径０．２８μｍを１０．０重量％添加して手で分散した後、ビーズミルを使用して精密分散を十分に行い、白色の分散溶液を得た。
【０１２４】
実施例１と同様の条件でスマートフォンを作製した。その結果、筐体との接合、パネルとの接合のどちらのレーザー照射時にもレーザー接合用中間部材に焦げ、発泡等の変化は無く、レーザー接合用中間部材と筐体、レーザー接合用中間部材とパネルとはそれぞれ十分な接合強度が得られ、しかも、１ｍの水深で３０分水没試験を行っても水はスマートフォンに浸入しなかった。これは赤外線のレーザー光の波長が白色顔料の粒子径に比べて十分に長いため、レイリー散乱やミー散乱の影響を受けることなく、二酸化チタンに反射されずに筐体表面まで到達し、筐体表面が十分に発熱して、筐体に接するレーザー接合用中間部材表面が軟化または溶融して筐体表面、そして意匠層も発熱してパネル表面に隙間無く密着したためである。
【０１２５】
次に、暗室でスマートフォンの電源を入れ光漏れの有無を観察した。パネルと筐体の隙間からのバックライトの光漏れは観察されず、良好なスマートフォンの画面が得られた。これは可視光の波長の１／２より小さい粒子径の二酸化チタンがレーザー接合用中間部材に均一に分散されており、レイリー散乱やミー散乱で可視光のみ選択的に反射したためである。
【０１２６】
（比較例１）
Ａで調製した粘着剤組成物溶液を、色材（顔料及び染料）を添加せずそのまま使用して、実施例１と同様の条件でスマートフォンを作製した。その結果、筐体との接合、パネルとの接合のどちらのレーザー照射時にもレーザー接合用中間部材に焦げ、発泡等の変化は無く、レーザー接合用中間部材と筐体、レーザー接合用中間部材とパネルとは十分な接着力が得られた。
【０１２７】
次に、暗室でスマートフォンの電源を入れ光漏れの有無を観察した。パネルと筐体の隙間からバックライトの光漏れがひどく、スマートフォンの画面としては品質が著しく低下した。これはレーザー接合用中間部材が透明のためバックライトの光がレーザー接合用中間部材を透過したためである。
【０１２８】
（比較例２）
Ａで調製した粘着剤組成物溶液に黒色顔料  三菱カーボンブラック株式会社製#2650を０．８重量％添加して手で分散した後、ビーズミルを使用して精密分散を十分に行い、黒色の分散溶液を得た。
【０１２９】
実施例１と同様に筐体にレーザー接合用中間部材を貼付けレーザー光を照射したところ、セパレーター側のレーザー接合用中間部材表面のみがレーザー光を吸収して焼け焦げた。さらにレーザー接合用中間部材と筐体の接着力も弱いものであった。
【０１３０】
これは赤外線のレーザー光を、レーザー接合用中間部材の表面で全て吸収してしまい、そのレーザー光のエネルギーが強すぎてレーザー接合用中間部材が損傷し、筐体表面までレーザー光が到達しなかったためである。従って、スマートフォンの製作はできなかった。
【０１３１】
（比較例３）
Ａで調製した粘着剤組成物溶液に黒色顔料  三菱カーボンブラック株式会社製#2650を０．０７重量％添加して手で分散した後、ビーズミルを使用して精密分散を十分に行い、黒色の分散溶液を得た。
【０１３２】
実施例１と同様の条件でスマートフォンを作製したが、筐体との接合、パネルとの接合のどちらのレーザー照射時にもレーザー接合用中間部材に焦げ、発泡等の変化は無く、レーザー接合用中間部材と筐体、レーザー接合用中間部材とパネルとは十分な接着力が得られた。
【０１３３】
次に、暗室でスマートフォンの電源を入れ光漏れの有無を観察した。パネルと筐体の隙間からバックライトの光漏れがあり、スマートフォンの画面としては品質が満足のいくものではなかった。これはレーザー接合用中間部材による可視光の吸収が不足したためである。
【０１３４】
Ｂ．透過率の測定結果
【０１３５】
【表１】
0006577255.tif 000002
【０１３６】
表１は、上述した実施例１〜４と比較例１〜３の光の透過率及びバックライト光漏れの有無を示している。光の透過率は、波長が４６０ｎｍ、５４０ｎｍ、６３０ｎｍ、９４０ｎｍのそれぞれについて測定した。測定には、分光光度計  島津製作所製UV-3600を使用した。比較例２については筐体とパネルとを接合することができず、スマートフォンを作製できなかったので、バックライト光漏れの有無を判定できなかった。
【０１３７】
実施例１〜４では、波長が４００ｎｍ以上８００ｎｍ未満の光透過率が３０％以下であり、波長が８００ｎｍ以上１５００ｎｍ以下の光透過率が６０％以上であるレーザー接合用中間部材を用いたので、バックライトの光漏れがなく、しかも上述したように接合状況が良好になる。
【産業上の利用可能性】
【０１３８】
以上説明したように、本発明は、例えばスマートフォン等を製造する場合に適用することができる。
【符号の説明】
【０１３９】
１            接合品
１０          透光部材（第１部材）
２０          裏側部材（第２部材）
３０          意匠層
４０          レーザー接合用中間部材
４２          表側接合層
４３          裏側接合層
Ｌ            レーザー光
【図１】
0006577255.tif 000003
【図２】
0006577255.tif 000004
【図３】
0006577255.tif 000005
【図４】
0006577255.tif 000006
【図５】
0006577255.tif 000007
【図６】
0006577255.tif 000008